РЕГИСТРИРУЮЩИЙ ЛИСТ С УЛУЧШЕННЫМ КАЧЕСТВОМ ПЕЧАТИ ПРИ НИЗКИХ УРОВНЯХ ДОБАВОК

1. Регистрирующий лист, содержащий:
полотно целлюлозных волокон; и
композицию, содержащую связующее и соль двухвалентного металла,
отличающийся тем, что упомянутую композицию наносят по меньшей мере на одну поверхность упомянутого полотна, так что
эффективная концентрация соли двухвалентного металла расположена на расстоянии, которое находится в пределах 25% по меньшей мере от одной поверхности упомянутой основы, и по меньшей мере большинство совокупной концентрации соли двухвалентного металла расположено на расстоянии, которое составляет 25% по меньшей мере от одной поверхности упомянутой основы.
2. Регистрирующий лист по п.1, отличающийся тем, что упомянутую эффективную концентрацию упомянутой соли двухвалентного металла выбирают так, чтобы плотность черного составляла по меньшей мере 1,15.
-1
3. Регистрирующий лист по п.1, отличающийся тем, что упомянутая эффективная концентрация упомянутой соли двухвалентного металла составляет по меньшей мере 6000 млн.
4. Регистрирующий лист по п.1, имеющий на нем печатное изображение, это изображение имеет резкость края меньше приблизительно 15; и
2
внутренняя связь Скотта в продольном направлении составляет не больше, чем 300 Дж/м.
2
5. Регистрирующий лист по п.1, отличающийся тем, что, когда упомянутый лист, кроме того, содержит на нем печатное изображение, это изображение имеет резкость края меньше приблизительно 15; и кроме того, имеющий внутреннюю связь Скотта в поперечном направлении не более чем 300 Дж/м.
2
6. Регистрирующий лист по п.1, имеющий гигрорасширяемость от 0,6 до 1,25% и внутреннюю связь Скотта в продольном направлении не более чем 300 Дж/м.
2
7. Регистрирующий лист по п.1, имеющий гигрорасширяемость от 0,6 до 1,25% и внутреннюю связь Скотта в поперечном направлении не более чем 300 Дж/м.
2
8. Регистрирующий лист по п.1, имеющий процент краскопереноса меньше или равный приблизительно 60 и внутреннюю связь Скотта в продольном направлении 300 Дж/м.
2
9. Регистрирующий лист по п.1, имеющий процент краскопереноса меньше или равный приблизительно 60 и внутреннюю связь Скотта в поперечном направлении не более чем 300 Дж/м.
10. Регистрирующий лист по п.1, имеющий на нем печатное изображение, причем изображение имеет резкость края меньше приблизительно 15.
2
11. Регистрирующий лист по п.1, имеющий внутреннюю связь Скотта в продольном направлении не более чем 300 Дж/м.
2
12. Регистрирующий лист по п.1, имеющий внутреннюю связь Скотта в поперечном направлении не более чем 300 Дж/м.
13. Регистрирующий лист по п.1, имеющий гигрорасширяемость от 0,6 до 1,25%.
14. Регистрирующий лист по п.1, имеющий процент краскопереноса меньше или равный приблизительно 60.
15. Регистрирующий лист по п.1, отличающийся тем, что бумажная основа и проклеивающее вещество взаимодействуют для формирования двутавровой структуры.
16. Регистрирующий лист по п.1, отличающийся тем, что упомянутая соль присутствует в количестве от 2,5 до 165 молей катионов на тонну бумажной основы.
17. Регистрирующий лист по п.1, отличающийся тем, что проклеивающее вещество, кроме того, содержит по меньшей мере одно, выбираемое из группы, состоящей из крахмала, пигмента и их сочетания.
18. Регистрирующий лист по п.1, отличающийся тем, что, когда упомянутый лист, кроме того, имеет на нем печатное изображение, это изображение имеет средний цветовой охват приблизительно 120000 или больше.
19. Регистрирующий лист по п.1, отличающийся тем, что, когда упомянутый лист, кроме того, имеет на нем печатное изображение, это изображение имеет плотность черного приблизительно 1 или больше.
20. Регистрирующий лист по п.1, отличающийся тем, что проклеивающее вещество наносят в клеильном прессе.
21. Способ изготовления регистрирующего листа по п.1, включающий:
контакт бумажной основы, содержащей некоторое множество целлюлозных волокон; и
композиции для клеильного пресса, содержащей растворимую в воде соль двухвалентного металла;
для получения регистрирующего листа, в котором бумажная основа и проклеивающее вещество, содержащее растворимую в воде соль двухвалентного металла, взаимодействуют для формирования двутавровой структуры.
22. Способ по п.21, отличающийся тем, что контакт осуществляют в клеильном прессе.